(57)【特許請求の範囲】
【請求項１】
以下の構成を備えたカルコゲナイト系化合物半導体。
（１）前記カルコゲナイト系化合物半導体は、Ｃｕ、Ｚｎ、Ｓｎ、元素Ｘ3（＝Ｓ及び／又はＳｅ）、及び、Ｏを必須元素として含む。
（２）前記カルコゲナイト系化合物半導体は、
（ａ）Ｃｕ、Ｚｎ及びＳｎを含み、
（ｂ）Ｃｕ、Ｚｎ及びＳｎから選ばれるいずれか１以上の元素を含む、１種又は２種以上の非結晶の酸化物及び／又は水酸化物を含む
前駆体を硫化及び／又はセレン化することにより得られる。
【請求項２】
前記前駆体は、
大気開放型ＣＶＤ装置にＣｕ源、Ｚｎ源及びＳｎ源を含むＣＶＤ原料を供給し、前記ＣＶＤ原料を同時に気化させ、大気中において基板上にＣｕ、Ｚｎ及びＳｎを含む前記非結晶の酸化物及び／又は水酸化物を形成することにより得られるものからなる請求項１に記載のカルコゲナイト系化合物半導体。
【請求項３】
（ａ）Ｚｎ及びＳｎの含有量（ａｔ％）の和に対するＣｕの含有量（ａｔ％）の比（＝Ｃｕ／(Ｚｎ＋Ｓｎ)比）は、０．１２以上０．９８以下であり、
（ｂ）Ｓｎの含有量（ａｔ％）に対するＺｎの含有量（ａｔ％）の比（＝Ｚｎ／Ｓｎ比）が、０．５０以上３．９１以下であり、
（ｃ）前記元素Ｘ3及びＯの含有量（ａｔ％）の和に対する前記Ｏの含有量（ａｔ％）の比（＝Ｏ／(Ｘ3＋Ｏ)比）が、０．１７以上０．２７以下である
請求項１又は２に記載のカルコゲナイト系化合物半導体。
【請求項４】
（ａ）Ｃｕ、Ｚｎ及びＳｎを含み、かつ、
（ｂ）Ｃｕ、Ｚｎ及びＳｎから選ばれるいずれか１以上の元素を含む、１種又は２種以上の非結晶の酸化物及び／又は水酸化物を含む
前駆体を形成する前駆体作製工程と、
前記前駆体を硫化及び／又はセレン化させ、カルコゲナイト系化合物半導体を得るカルコゲナイト化工程と
を備えたカルコゲナイト系化合物半導体の製造方法。
【請求項５】
前記前駆体作製工程は、
大気開放型ＣＶＤ装置にＣｕ源、Ｚｎ源及びＳｎ源を含むＣＶＤ原料を供給し、前記ＣＶＤ原料を同時に気化させ、大気中において基板上にＣｕ、Ｚｎ及びＳｎを含む非結晶の酸化物及び／又は水酸化物を含む前記前駆体を形成する大気開放ＣＶＤ工程を備えている請求項４に記載のカルコゲナイト系化合物半導体の製造方法。
【請求項６】
前記前駆体作製工程は、硫化及び／又はセレン化の時点において、
（ａ）Ｚｎ及びＳｎの含有量（ａｔ％）の和に対するＣｕの含有量（ａｔ％）の比（＝Ｃｕ／(Ｚｎ＋Ｓｎ)比）が、０．１２以上０．９８以下となり、
（ｂ）Ｓｎの含有量（ａｔ％）に対するＺｎの含有量（ａｔ％）の比（＝Ｚｎ／Ｓｎ比）が、０．５０以上３．９１以下となるように、
前記前駆体の作製を行うものであり、
前記カルコゲナイト化工程は、
（ｃ）前記元素Ｘ3及びＯの含有量（ａｔ％）の和に対する前記Ｏの含有量（ａｔ％）の比（＝Ｏ／(Ｘ3＋Ｏ)比）が、０．１７以上０．２７以下となるように、硫化及び／又はセレン化を行うものである
請求項４又は５に記載のカルコゲナイト系化合物半導体の製造方法。
【発明の詳細な説明】
【技術分野】
【０００１】
本発明は、カルコゲナイト系化合物半導体及びその製造方法に関し、さらに詳しくは、光電素子の光吸収層などに用いられ、所定量の酸素を必須の元素として含む新規なカルコゲナイト系化合物半導体及びその製造方法に関する。
【背景技術】
【０００２】
光電素子とは、光量子のエネルギーを何らかの物理現象を介して電気的信号に変換（光電変換）することが可能な素子をいう。太陽電池は、光電素子の一種であり、太陽光線の光エネルギーを電気エネルギーに効率よく変換することができる。
【０００３】
太陽電池に用いられる半導体としては、単結晶Ｓｉ、多結晶Ｓｉ、アモルファスＳｉ、ＧａＡｓ、ＩｎＰ、ＣｄＴｅ、ＣｕＩｎ1-xＧａxＳｅ2（ＣＩＧＳ）、Ｃｕ2ＺｎＳｎＳ4（ＣＺＴＳ）などが知られている。
これらの中でも、ＣＩＧＳやＣＺＴＳに代表されるカルコゲナイト系の化合物は、光吸収係数が大きいので、低コスト化に有利な薄膜化が可能である。特に、ＣＩＧＳを光吸収層に用いた太陽電池は、薄膜太陽電池中では変換効率が高く、多結晶Ｓｉを用いた太陽電池を超える変換効率も得られている。しかしながら、ＣＩＧＳは、環境負荷元素及び希少元素を含んでいるという問題がある。
一方、ＣＺＴＳは、太陽電池に適したバンドギャップエネルギー（１．４〜１．５ｅＶ）を持ち、しかも、環境負荷元素や希少元素を含まないという特徴がある。
【０００４】
このような薄膜太陽電池の光吸収層の製造方法については、従来から種々の提案がなされている。
例えば、非特許文献１には、
（ａ）非真空下で、２種以上の金属粉末を９００℃程度で溶解して溶湯とし、溶湯を噴霧、急冷、及び、粉砕して合金粉末を作製し、
（ｂ）合金粉末からなるインクを基板上に塗布、乾燥、及び、固着して、合金からなる前駆体を作製し、
（ｃ）前駆体をセレン化してカルコパイライト系化合物半導体（ＣＩＳ、ＣＩＧＳ、ＣＩＧＳＳｅ）を作製する
方法が開示されている。
【０００５】
また、非特許文献２には、
（ａ）非真空下で、２種以上の酸化物粉末を酸で溶解して水酸化物とし、水酸化物を乾燥、分散、及び、粉砕して酸化物微粒子を作製し、
（ｂ）酸化物微粒子からなるインクを基板上に塗布、乾燥、及び、固着して、酸化物からなる前駆体を作製し、
（ｃ）前駆体をＨ2＋Ｎ2雰囲気中で５００〜５５０℃程度で還元し、
（ｄ）還元処理した前駆体をセレン化してカルコパイライト系化合物半導体を作製する
方法が開示されている。
【０００６】
また、特許文献１及び非特許文献３には、
（ａ）酢酸亜鉛二水和物、塩化スズ二水和物及び酢酸銅一水和物を溶解した溶液をソーダライムガラス基板上にスピンコーティングし、３００℃で５分間乾燥させる操作を５回繰り返し、
（ｂ）得られた膜を５００℃×１時間、空気中で保持し、
（ｃ）さらに、膜を５００℃×１時間、硫化水素５％＋窒素９５％雰囲気中で保持する
硫化物薄膜の作製方法が開示されている。
非特許文献３には、このような方法により得られるＣＺＴＳ系化合物半導体を光吸収層に用いると、η＝２．２３％、Ｖoc＝５２９ｍＶ、Ｊsc＝１０．２ｍＡ／ｃｍ2、Ｆ.Ｆ.＝４１．６％である太陽電池が得られる点が記載されている。
【０００７】
また、特許文献２には、
（ａ）スパッタリング法により、Ｃｕ−Ｚｎ−Ｓｎ−Ｓ前駆体膜を形成し、
（ｂ）２０％Ｈ2Ｓ＋Ｎ2ガス雰囲気中、５５０〜５８０℃×３ｈで前駆体膜の硫化処理を行う
硫化物系化合物半導体の製造方法が開示されている。
【０００８】
また、特許文献３には、光吸収層の製造方法ではないが、イオウ化合物を含むガス雰囲気下において結晶性酸化チタンを加熱する部分硫化酸化チタンの製造方法が開示されている。
さらに、特許文献４には、光吸収層として用いられる材料ではないが、Ｃｕ2Ｚｎ(Ｇｅ1-xＳｉx)Ｓ4からなる発光材料用保護材が開示されている。
【０００９】
合金粉末、酸化物微粒子、塩などを分散又は溶解させたインクを基板上に塗布して前駆体膜を形成する方法は、大面積の薄膜を低コストで製造できるという利点がある。
しかしながら、この方法は、粉末を製造する時点又はインクを製造する時点でカルコゲナイト系化合物半導体の前駆体の組成を決定する必要があるため、前駆体の組成制御が困難である。また、ウェットプロセスであるため、インクを基板上に固着させるために乾燥工程が必要であり、厚膜を得るためには、インクの塗布及び乾燥を複数回繰り返す必要がある。さらに、基板上に既に形成されている薄膜（例えば、下部電極）がインクにより劣化するおそれがある場合、前駆体膜を形成する前に基板表面に劣化防止層を形成する必要がある。
【００１０】
一方、スパッタリング法により前駆体膜を形成する方法は、前駆体膜の組成制御が比較的容易である。また、ドライプロセスであるため、乾燥工程、塗布及び乾燥の繰り返し、並びに、劣化防止層の形成が不要である。
しかしながら、スパッタリング法は、
（１）真空プロセスであるため、製造コストが高く、大面積化が困難である、
（２）カルコゲナイト系化合物半導体の前駆体膜作製時に、結晶形態、結晶性、配向性などを制御することは困難である、
（３）ＺｎＯ、ＣｕＯ、及び、ＳｎＯ2を同時蒸着して酸化物系の前駆体膜を形成する場合、ＳｎＯ2のスパッタレートが低いため、前駆体膜の組成制御には限界がある、
等の問題がある。
さらに、従来の方法により得られるＣＺＴＳ系半導体は、相対的に変換効率が低いという問題がある。
【先行技術文献】
【特許文献】
【００１１】
【特許文献１】特開２００７−２６９５８９号公報
【特許文献２】特開２００９−０２６８９１号公報
【特許文献３】特開２００４−２７７２６９号公報
【特許文献４】特開２００９−０２１５４３号公報
【非特許文献】
【００１２】
【非特許文献１】Thin Solid Films 361-362(2000)p.514-519
【非特許文献２】Thin Solid Films 431-432(2003)p.53-57
【非特許文献３】第５７回応用物理学関係連合講演会  講演予稿集  2010春  20p-TE-2、p.14-249
【発明の概要】
【発明が解決しようとする課題】
【００１３】
本発明が解決しようとする課題は、相対的に高い変換効率を持つ新規なカルコゲナイト系化合物半導体及びその製造方法を提供することにある。
また、本発明が解決しようとする他の課題は、組成制御が容易であり、しかも、製造コストを増大させることなく、大面積の薄膜を形成することが可能なカルコゲナイト系半導体の製造方法を提供することにある。
【課題を解決するための手段】
【００１４】
上記課題を解決するために本発明に係るカルコゲナイト系化合物半導体は、以下の構成を備えていることを要旨とする。
（１）前記カルコゲナイト系化合物半導体は、Ｃｕ、Ｚｎ、Ｓｎ、元素Ｘ3（＝Ｓ及び／又はＳｅ）、及び、Ｏを必須元素として含む。
（２）前記カルコゲナイト系化合物半導体は、
（ａ）Ｃｕ、Ｚｎ及びＳｎを含み、
（ｂ）Ｃｕ、Ｚｎ及びＳｎから選ばれるいずれか１以上の元素を含む、１種又は２種以上の非結晶の酸化物及び／又は水酸化物を含む
前駆体を硫化及び／又はセレン化することにより得られる。
【００１５】
本発明に係るカルコゲナイト系化合物半導体の製造方法は、
（ａ）Ｃｕ、Ｚｎ及びＳｎを含み、かつ、
（ｂ）Ｃｕ、Ｚｎ及びＳｎから選ばれるいずれか１以上の元素を含む、１種又は２種以上の非結晶の酸化物及び／又は水酸化物を含む
前駆体を形成する前駆体作製工程と、
前記前駆体を硫化及び／又はセレン化させ、カルコゲナイト系化合物半導体を得るカルコゲナイト化工程と
を備えていることを要旨とする。
前記前駆体作製工程は、
大気開放型ＣＶＤ装置にＣｕ源、Ｚｎ源及びＳｎ源を含むＣＶＤ原料を供給し、前記ＣＶＤ原料を同時に気化させ、大気中において基板上にＣｕ、Ｚｎ及びＳｎを含む非結晶の酸化物及び／又は水酸化物を含む前記前駆体を形成する大気開放ＣＶＤ工程を備えているのが好ましい。
【発明の効果】
【００１６】
所定量のＯを含有するカルコゲナイト系化合物半導体は、Ｏを含まないカルコゲナイト系化合物半導体と同等以上の変換効率を示す。このようなカルコゲナイト系化合物半導体は、Ｃｕ、Ｚｎ及びＳｎから選ばれるいずれか１以上を含む、１種又は２種以上の非結晶の酸化物又は水酸化物を含む前駆体を作製し、これを硫化及び／又はセレン化することにより得られる。
特に、大気開放型ＣＶＤ装置を用いて前駆体の作製を行うと、組成制御が容易であり、しかも、製造コストを増大させることなく、大面積の薄膜を形成することが可能となる。
【図面の簡単な説明】
【００１７】
【図１】実施例１で得られた硫化前の膜のＳＥＭ像（図１（ａ）：断面、図１（ｃ）：平面）、及び、硫化後の膜のＳＥＭ像（図１（ｂ）：断面、図１（ｄ）：平面）である。
【図２】実施例１で得られた硫化前の膜のＸＲＤパターンである。
【図３】実施例１で得られた硫化後の膜のＸＲＤパターンである。
【図４】実施例１で得られた硫化前後の膜の光学特性である。
【図５】実施例１で得られた硫化後の膜のＥＤＳスペクトルである。
【図６】実施例１で得られた硫化後の膜の断面のＳＥＭ像である。ＳＥＭ像中の番号は、ＥＤＳ分析位置を表す。
【図７】実施例２で得られた太陽電池のＩ−Ｖ特性である。
【発明を実施するための形態】
【００１８】
以下に、本発明の一実施の形態について詳細に説明する。
［１．  カルコゲナイト系化合物半導体］
本発明に係るカルコゲナイト系化合物半導体は、以下の構成を備えている。
（１）前記カルコゲナイト系化合物半導体は、Ｃｕ、Ｚｎ、Ｓｎ、元素Ｘ3（＝Ｓ及び／又はＳｅ）、及び、Ｏを必須元素として含む。
（２）前記カルコゲナイト系化合物半導体は、
（ａ）Ｃｕ、Ｚｎ及びＳｎを含み、
（ｂ）Ｃｕ、Ｚｎ及びＳｎから選ばれるいずれか１以上の元素を含む、１種又は２種以上の非結晶の酸化物及び／又は水酸化物を含む
前駆体を硫化及び／又はセレン化することにより得られる。
【００１９】
［１．１．  必須元素］
本発明に係るカルコゲナイト系化合物半導体は、必須元素として、Ｃｕ、Ｚｎ、Ｓｎ、元素Ｘ3、及び、Ｏを含む。
より具体的には、本発明においてカルコゲナイト系化合物半導体とは、
（ａ）Ｃｕ2ＺｎＳｎＳ4（ＣＺＴＳ）系化合物のＳの一部が、Ｏで置換された化合物（以下、これを「ＣＺＴＳＯ系化合物」ともいう）、又は、
（ｂ）ＣＺＴＳＯ化合物のＳの全部又は一部が、Ｓｅで置換された化合物、
をいう。
【００２０】
［１．２．  必須元素の元素比］
本発明に係るカルコゲナイト系化合物半導体の必須元素の元素比は、特に限定されるものではなく、目的に応じて最適な元素比を選択することができる。
高い変換効率を得るためには、Ｚｎ及びＳｎの含有量（ａｔ％）の和に対するＣｕの含有量（ａｔ％）の比（＝Ｃｕ／(Ｚｎ＋Ｓｎ)比）は、０．１２以上０．９８以下が好ましい。
同様に、Ｓｎの含有量（ａｔ％）に対するＺｎの含有量（ａｔ％）の比（＝Ｚｎ／Ｓｎ比）は、０．５０以上３．９１以下が好ましい。
同様に、元素Ｘ3及びＯの含有量（ａｔ％）の和に対するＯの含有量（ａｔ％）の比（＝Ｏ／(Ｘ3＋Ｏ)比）は、０．１７以上０．２７以下が好ましい。
【００２１】
［１．３．  結晶構造］
本発明に係るカルコゲナイト系化合物半導体の結晶構造は、特に限定されるものではなく、光電効果を示す限りにおいて、種々の結晶構造を取ることができる。カルコゲナイト系化合物半導体の結晶構造としては、具体的には、ケステライト構造、スタナイト構造、ウルツ−スタナイト構造などがある。
【００２２】
カルコゲナイト系化合物半導体は、これらの結晶構造を取る相（光電効果を示す相）のみからなるのが好ましいが、異相が含まれていても良い。しかしながら、異相の含有量が過剰になると、高い変換効率は得られない。高い変換効率を得るためには、異相の含有量は、５０ｖｏｌ％以下が好ましい。異相の含有量は、さらに好ましくは、３０ｖｏｌ％以下、さらに好ましくは、１０ｖｏｌ％以下である。
ここで、「異相の含有量」とは、Ｘ線回折パターンのピーク分離・フィッティング法により得られる値をいう。
【００２３】
［１．４．  前駆体］
本発明に係るカルコゲナイト系化合物半導体は、以下の条件を満たす前駆体を硫化及び／又はセレン化することにより得られる。
（ａ）第１に、前駆体は、Ｃｕ、Ｚｎ及びＳｎ（必須金属元素）を含んでいる必要がある。
前駆体は、すべての必須金属元素を含む単一相であっても良く、あるいは、１種又は２種以上の必須金属元素を含む２種以上の相の混合物であっても良い。
【００２４】
（ｂ）第２に、前駆体は、Ｃｕ、Ｚｎ及びＳｎから選ばれるいずれか１以上の元素を含む、１種又は２種以上の非結晶の酸化物及び／又は水酸化物を含んでいる必要がある。
ここで、「非結晶」とは、空間的に周期的な配列を持たない固体物質をいう。ガラス基板上に非結晶膜を形成した場合、「非結晶」とは、ＸＲＤパターンにおいて、１０〜３０°付近に生じるハローと呼ばれるピーク以外のピークが明確に現れない状態を指す。しかしながら、前駆体は、各元素の組成比も制御して作製されるため、組成比によっては、ハローに加えて、いずれかの構成元素を含む酸化物及び／又は水酸化物のピークを含む場合もある。
【００２５】
例えば、前駆体は、非結晶の酸化物及び／又は水酸化物（非結晶相）のみからなるものでも良い。この場合、前駆体は、すべての必須金属元素を含む単一の非結晶相からなるものでも良く、あるいは、１種又は２種以上の必須金属元素を含む２種以上の非結晶相の混合物（例えば、組成の異なる複数の非結晶相の積層体）であっても良い。
また、例えば、前駆体は、１種又は２種以上の非結晶相と、その他の相（例えば、結晶性の酸化物又は水酸化物、硫化物など）との混合物であっても良い。
【００２６】
また、例えば、前駆体は、大気開放型ＣＶＤ装置を用いて得られる非結晶相を含むものでも良い。この場合、前駆体は、大気開放型ＣＶＤ装置を用いて得られる１種又は２種以上の非結晶相のみからなるものでも良く、あるいは、大気開放型ＣＶＤ装置を用いて得られる１種又は２種以上の非結晶相と、他の方法を用いて得られる非結晶相やその他の相（例えば、スパッタ法により形成される硫化物）との混合物でも良い。
さらに、前駆体は、大気開放型ＣＶＤ装置にＣｕ源、Ｚｎ源及びＳｎ源を含むＣＶＤ原料を供給し、ＣＶＤ原料を同時に気化させ、大気中において基板上にＣｕ、Ｚｎ及びＳｎを含む非結晶の酸化物及び／又は水酸化物を形成することにより得られるものでも良い。
これらの中でも、大気開放型ＣＶＤ装置を用いて、すべての必須金属元素を含むＣＶＤ原料を同時に気化・析出させる方法は、他の方法を用いる場合に比べて、硫化及び／又はセレン化後の材料の変換効率が高くなるので、前駆体の製造方法として特に好適である。
【００２７】
［２．  カルコゲナイト系化合物半導体の製造方法］
本発明に係るカルコゲナイト系化合物半導体の製造方法は、前駆体作製工程と、カルコゲナイト化工程とを備えている。
【００２８】
［２．１．  前駆体作製工程］
前駆体作製工程は、
（ａ）Ｃｕ、Ｚｎ及びＳｎを含み、かつ、
（ｂ）Ｃｕ、Ｚｎ及びＳｎから選ばれるいずれか１以上の元素を含む、１種又は２種以上の非結晶の酸化物及び／又は水酸化物を含む
前駆体を形成する工程である。
【００２９】
［２．１．１．  前駆体の作製方法］
前駆体の作製方法は、特に限定されるものではなく、必須金属元素を含む非結晶相を含む前駆体を作製可能な方法であれば良い。また、前駆体が非結晶相とその他の相（例えば、結晶性の酸化物又は水酸化物、硫化物など）との混合物である場合、２種以上の方法を組み合わせて前駆体を作製しても良い。
【００３０】
前駆体は、必ずしも薄膜である必要はないが、カルコゲナイト系化合物半導体は、通常、薄膜の状態で使用されるため、前駆体も薄膜状に形成される。
前駆体が薄膜である場合、前駆体膜の形成方法としては、具体的には、スパッタ法、真空蒸着法、パルスレーザー堆積（ＰＬＤ）法、メッキ法、化学溶液析出（ＣＢＤ）法、電気泳動成膜（ＥＰＤ）法、化学気相成膜（ＣＶＤ）法、大気開放型ＣＶＤ法、スプレー熱分解成膜（ＳＰＤ）法、スクリーン印刷法、スピンコート法、微粒子堆積法などがある。
これらの中でも、大気開放型ＣＶＤ法は、１種又は２種以上の必須金属元素を含む非結晶相を作製する方法として好適である。前駆体が複数の相の混合物である場合、少なくとも１つの非結晶相を大気開放型ＣＶＤ法を用いて形成するのが好ましい。
【００３１】
さらに、大気開放型ＣＶＤ法を用いて前駆体膜を作製する場合、大気開放型ＣＶＤ装置にＣｕ源、Ｚｎ源及びＳｎ源を含むＣＶＤ原料を供給し、ＣＶＤ原料を同時に気化させ、大気中において基板上にＣｕ、Ｚｎ及びＳｎを含む非結晶の酸化物及び／又は水酸化物を含む前駆体を形成するのが好ましい。
ここで、「大気開放型ＣＶＤ法」とは、ＣＶＤ原料を窒素などの不活性ガス雰囲気中で気化させ、気化原料を不活性ガスで輸送し、ノズルにより大気中に配置した基板上にＣＶＤ原料を噴霧する方法である。ＣＶＤ原料を基板上に噴霧すると、ＣＶＤ原料が雰囲気中の酸素又は水と反応し、基板上に、直接、非結晶の金属酸化物又は金属水酸化物を作製することができる。
「同時に気化」とは、
（ａ）複数の原料の混合物を単一の気化器で気化させること、又は、
（ｂ）個々の原料を個々の気化器で独立に気化させ、得られた原料ガスを混合すること、
をいう。
【００３２】
［２．１．２．  前駆体の原料］
前駆体の原料は、前駆体の作製方法に応じて最適な材料を選択する。
例えば、大気開放型ＣＶＤ装置を用いて非結晶相を作製する場合、ＣＶＤ原料には、ビスアセチルアセトナート銅、ビスアセチルアセトナート亜鉛、ビスアセチルアセトナート錫などの金属錯体を用いることができる。
【００３３】
［２．１．３．  前駆体の製造条件］
前駆体の製造条件は、前駆体の組成、前駆体の作製方法、使用する原料等に応じて最適な条件を選択する。
例えば、大気開放型ＣＶＤ装置を用いて基板上に前駆体膜を作製する場合、所定の温度に加熱された基板上に、所定量のＣＶＤ原料を噴霧する。
この場合、基板の温度は、非結晶相が形成される温度であれば良い。例えば、ＣＺＴＳＯ系化合物の前駆体を形成する場合、基板の温度は、２５０〜５００℃が好ましい。
ＣＶＤ原料の気化温度は、原料の種類にもよるが、９０〜２００℃である。ＣＶＤ原料を輸送するための窒素ガス流量は、大気開放型ＣＶＤ装置のノズル形状や寸法に応じて、適切な流量（例えば、０．１〜１０Ｌ／ｍｉｎ）を選択すれば良い。複数の気化器を用いて複数のＣＶＤ原料を同時に気化させる場合、各気化器は、ＣＶＤ原料毎に独立していても良く、あるいは、直並列に接続されていても良い。
【００３４】
また、前駆体は、硫化及び／又はセレン化の時点において、
（ａ）Ｚｎ及びＳｎの含有量（ａｔ％）の和に対するＣｕの含有量（ａｔ％）の比（＝Ｃｕ／(Ｚｎ＋Ｓｎ)比）が、０．１２以上０．９８以下となり、
（ｂ）Ｓｎの含有量（ａｔ％）に対するＺｎの含有量（ａｔ％）の比（＝Ｚｎ／Ｓｎ比）が、０．５０以上３．９１以下となるように、
作製するのが好ましい。
従って、例えば、大気開放型ＣＶＤ装置を用いて前駆体を作製する場合において、前駆体の作製時、又は、硫化及び／又はセレン化時において、元素比のずれが生じるときには、目的とする組成を有するカルコゲナイト系化合物が得られるように、各ＣＶＤ原料の供給量を制御するのが好ましい。
【００３５】
［２．２．  カルコゲナイト化工程］
カルコゲナイト化工程は、前駆体を硫化及び／又はセレン化させ、カルコゲナイト系化合物半導体を得る工程である。
硫化及びセレン化は、いずれか一方のみを行っても良く、あるいは、双方を行っても良い。また、硫化及びセレン化の双方を行う場合、硫化を先に行っても良く、あるいは、セレン化を先に行っても良い。
【００３６】
硫化及びセレン化の条件は、それぞれ、前駆体の組成や結晶構造などに応じて最適な条件を選択するのが好ましい。
例えば、硫化は、前駆体を硫黄源存在下で所定の温度で所定時間加熱することにより行う。硫黄源としては、例えば、硫化水素、硫黄、二硫化炭素などがある。加熱温度及び加熱時間は、前駆体の組成や硫黄源の種類にもよるが、通常、５００〜６００℃×１〜４時間程度である。
同様に、セレン化は、前駆体をセレン源存在下で所定の温度で所定時間加熱することにより行う。セレン源としては、例えば、セレン化水素、セレンなどがある。加熱温度及び加熱時間は、前駆体の組成やセレン源の種類にもよるが、通常、５００〜６００℃×１〜４時間である。
【００３７】
［３．  光電素子］
本発明に係るカルコゲナイト系化合物半導体は、光電素子の光吸収層として用いることができる。光吸収層以外の膜構成及びその材料については、特に限定されるものではなく、目的に応じて最適なものを選択することができる。
例えば、光電素子の一種である薄膜太陽電池は、基板上に、下部電極、光吸収層、バッファ層（界面層）、窓層及び上部電極がこの順で形成された構造を備えている。本発明に係るカルコゲナイト系化合物半導体を光吸収層に用いる場合、その他の層の材料は、特に限定されるものではなく、種々の材料を用いることができる。また、各層の厚さも特に限定されるものではなく、目的に応じて任意に選択することができる。
【００３８】
［４．  カルコゲナイト系化合物半導体及びその製造方法の作用］
非特許文献２に開示されているように、酸化物を前駆体としてカルコゲナイト系化合物半導体を製造する場合、セレン化前に還元処理が行われていた。これは、変換効率に対して酸素が有害であると考えられていたためである。
これに対し、ＣＺＴＳ系化合物半導体のＳの一部をＯで置換したＣＺＴＳＯ系化合物半導体は、Ｏを含まないＣＺＴＳ系化合物半導体と同等以上の変換効率を示す。
Ｓｅは、Ｓと同族であるため、ＣＺＴＳＯ系化合物半導体のＳの全部又は一部をＳｅで置換しても、同様の効果が得られる。
また、カルコゲナイト系化合物半導体の所定のサイトに所定量のＯを導入することによって、バンドギャップを制御することができる。
【００３９】
このようなカルコゲナイト系化合物半導体を製造する場合において、結晶性の酸化物膜を前駆体に用いて硫化及び／又はセレン化しても高い変換効率は得られない。
これに対し、Ｃｕ、Ｚｎ及びＳｎから選ばれるいずれか１以上を含む、１種又は２種以上の非結晶の酸化物又は水酸化物を含む前駆体を作製し、これを硫化及び／又はセレン化すると、相対的に高い変換効率を有するカルコゲナイト系化合物半導体が得られる。これは、結晶性に比べて非結晶の酸化物前駆体の方が、比較的還元・硫化（セレン化）しやすく、ＣＺＴＳＯを形成しやすいためと考えられる。また、結晶性の酸化物であるＣＺＴＯは、Ｃｕ：Ｚｎ：Ｓｎ：Ｏ＝１：１：１：１であるため、ＣＺＴＳＯ（Ｃｕ：Ｚｎ：Ｓｎ：(Ｓ、Ｏ）＝２：１：１：４）を得るための組成範囲や硫化条件が限られ、良質なＣＺＴＳＯが得られにくいためと考えられる。
【００４０】
さらに、前駆体を作製する場合において、大気開放型ＣＶＤ装置を用いて、すべての必須金属元素を含むＣＶＤ原料を同時に気化・析出させる方法を用いると、他の方法を用いる場合に比べて、硫化及び／又はセレン化後の材料の変換効率が高くなる。
これは、個別に気化・析出させる方法では、酸化物前駆体の各層が結晶性の酸化物又は硫化物となるのに対し、同時に気化・析出させる方法では、非結晶の酸化物前駆体となるためと考えられる。
【００４１】
本発明に係る方法により得られる材料は、Ｏを含んだカルコゲナイト系化合物半導体であるので、硫化及びセレン化の方法・条件の制約が小さくなる。すなわち、硫黄源やセレン源、加熱方式、温度条件などの選択肢が広がる。また、大気開放型ＣＶＤ装置を用いて前駆体を作製する方法は、非真空のドライプロセスであり、原料の気化量をリアルタイムで制御するだけで組成を決定することができるため組成制御性が高く、工程数が少ないので、大面積・低コスト化が容易である。
【実施例】
【００４２】
（実施例１）
［１．  試料の作製］
［１．１．  前駆体の作製］
大気開放型ＣＶＤ装置を用いて、前駆体となる非結晶(Ｃｕ、Ｚｎ、Ｓｎ)−Ｏ膜を作製した。Ｃｕ源、Ｚｎ源及びＳｎ源となるビスアセチルアセトナート銅、ビスアセチルアセトナート亜鉛及びビスアセチルアセトナート錫を、それぞれ気化器に配置した後、気化器内を窒素ガス雰囲気とした。Ｃｕ源、Ｚｎ源及びＳｎ源を、それぞれ、１６０〜２００℃、９０〜１３０℃、及び、１００〜１６０℃に加熱し、Ｃｕ源、Ｚｎ源及びＳｎ源を同時に気化させた。気化原料を窒素ガスで輸送し、大気中に配置した２５０〜５００℃に加熱されたソーダライムガラス（ＳＬＧ）基板又はＭｏ／ＳＬＧ基板上に噴霧して、基板上に、直接、非結晶(Ｃｕ、Ｚｎ、Ｓｎ)−Ｏ膜を作製した。非結晶(Ｃｕ、Ｚｎ、Ｓｎ)−Ｏ膜の膜厚は、８００ｎｍとした。
［１．２．  前駆体の硫化］
次に、非結晶(Ｃｕ、Ｚｎ、Ｓｎ)−Ｏ膜を硫化し、ＣＺＴＳＯ膜を作製した。硫化は、５％Ｈ2Ｓ−Ｎ2雰囲気中で、５４０〜５６０℃×３時間保持することにより行った。
【００４３】
［２．  試験方法］
［２．１．  蛍光Ｘ線分析（ＸＲＦ）］
硫化後の膜の組成をＸＲＦにより測定した。
［２．２．  ＳＥＭ観察］
硫化前後の膜のＳＥＭ観察を行った。
［２．３．  Ｘ線回折］
硫化前後の膜のＸ線回折パターンの測定を行った。
［２．４．  光学特性］
分光光度計を用いて、硫化前後の膜の透過率及び光吸収係数を測定した。
［２．５．  ＥＤＳ分析］
硫化後の膜のＥＤＳ分析を行った。ＥＤＳ分析は、電子線の加速電圧を２０ｋＶとして行い、膜厚方向及び膜面方向に対して点分析を数箇所行った。
【００４４】
［３．  結果］
［３．１．  ＸＲＦ］
硫化後の膜のＣｕ／(Ｚｎ＋Ｓｎ)比は、０．７８であった。また、硫化後の膜のＺｎ／Ｓｎ比は、１．２９であった。
［３．２．  ＳＥＭ観察］
図１に、硫化前後の膜のＳＥＭ像を示す。図１（ａ）及び図１（ｃ）は、それぞれ、硫化前の膜の断面及び平面である。また、図１（ｂ）及び図１（ｄ）は、それぞれ、硫化後の膜の断面及び平面である。図１より、硫化処理によって、結晶粒が粗大化していることがわかる。
【００４５】
［３．３．  Ｘ線回折］
図２に、硫化前の膜のＸＲＤパターンを示す。また、図３に、硫化後の膜のＸＲＤパターンを示す。硫化前の試料からは、ＳＬＧ基板を示す１０〜３０°のハローのみを確認できた。一方、硫化後の試料からは、ＣＺＴＳを示す各ピークを確認できた。
【００４６】
［３．４．  光学特性］
図４に、硫化前後の膜の光学特性を示す。光学特性を外挿して光学バンドギャップを見積もった結果、硫化前の膜は２．５２ｅＶ程度、硫化後の膜は１．５７ｅＶ程度の光学バンドギャップを有することを確認した。一般に報告されている発電組成範囲内のＣＺＴＳの光学バンドギャップは、１．４５〜１．５０ｅＶ程度である。従って、これらの結果より、非結晶(Ｃｕ、Ｚｎ、Ｓｎ)−Ｏ膜を硫化することにより、Ｏを含んだＣＺＴＳ膜（Ｃｕ2ＺｎＳｎ(Ｓ，Ｏ)4膜）が得られることを確認した。
【００４７】
［３．４．  ＥＤＳ分析］
硫化後の膜のＥＤＳ分析を行った。図５に、ＥＤＳスペクトルの一例を示す。図６に、硫化後の膜の断面のＳＥＭ像を示す。ＳＥＭ像中の番号は、ＥＤＳ分析位置を表す。
ＥＤＳスペクトルの内、０．５ｋｅＶ付近のＯ−Ｋaと、２．３ｋｅＶ付近のＳ−Ｋaを用いて、Ｏ及びＳの組成値（ａｔ％）を算出した。さらに、図６に示す各分析位置のＯ及びＳの組成値（ａｔ％）を膜厚方向及び膜面方向について平均し、Ｏ／（Ｓ＋Ｏ）比を算出した。
【００４８】
膜厚方向について算出した平均のＯ／（Ｓ＋Ｏ）比は、図６中の測定位置（１，２，３）が０．２７、（４，５，６）が０．１９、（７，８，９）が０．２２であった。また、膜面方向について算出した平均のＯ／（Ｓ＋Ｏ）比は、図６中の測定位置（１，４，７）が０．２７、（２，５，８）が０．１７、（３，６，９）が０．２４であった。さらに、全測定点の平均のＯ／（Ｓ＋Ｏ）比は、０．２３であった。
以上の結果から、本発明に係る方法により作製したＣＺＴＳＯ膜は、Ｏ／（Ｓ＋Ｏ）比で、０．１７〜０．２７程度の酸素を含むことを確認した。
【００４９】
（実施例２、比較例１）
［１．  試料の作製］
上部電極／窓層／バッファ層／光吸収層／下部電極／基板の構造を持つ太陽電池を作製した。上部電極には、Ａｌを用いた。窓層には、ＺｎＯ：Ａｌを用いた。バッファ層には、ＣｄＳを用いた。下部電極には、Ｍｏを用いた。基板には、ＳＬＧを用いた。
光吸収層には、
（ａ）実施例１で得られたＣＺＴＳＯ膜（実施例１）、又は、
（ｂ）結晶性の酸化物膜（ＺｎＣｕＳｎＯ4膜）を硫化させることにより得られるＣｕ2ＺｎＳｎ(Ｓ，Ｏ)4膜（比較例１）
を用いた。
結晶性の酸化物膜は、大気開放型ＣＶＤ装置を用いて、基板加熱温度を４００〜６００℃程度にし、Ｃｕ：Ｚｎ：Ｓｎ＝１：１：１となるように組成制御（気化温度や原料量などを調節）することにより作製した。
【００５０】
［２．  試験方法］
作製された太陽電池を用いて、短絡電流密度（ＪSC）、開放端電圧（ＶOC）、形状因子（Ｆ.Ｆ.）、及び、変換効率（Ｅff）を評価した。測定には、太陽光シミュレータを用いた。測定は、エアマス１．５（ＡＭ１．５）の疑似太陽光を太陽電池に当て、時間を置かずに測定を開始し、約２０ｓｅｃで測定を完了した。
なお、変換効率（Ｅff）、開放端電圧（ＶOC）、短絡電流密度（ＪSC）、形状因子（Ｆ.Ｆ.）、及び、照射面の単位面積当たりの疑似太陽光のエネルギー（Ｅsun）には、次の（１）式の関係が成り立つ。
Ｅff＝ＶOC×ＪSC×Ｆ.Ｆ.÷Ｅsun      ・・・（１）
【００５１】
［３．  結果］
図７に、実施例２で得られた太陽電池のＩ−Ｖ特性を示す。実施例２で得られた太陽電池の場合、Ｉ−Ｖ特性より、Ｖoc＝６５４ｍＶ、Ｊsc＝１５．５ｍＡ、Ｆ.Ｆ.＝５２．１％、η＝５．２６％の発電を確認した。
一方、比較例１で得られた太陽電池は、発電を確認することができなかった。
【００５２】
以上より、大気開放型ＣＶＤ装置を用いて、複数の原料を同時気化して作製した非結晶(Ｃｕ、Ｚｎ、Ｓｎ)−Ｏ膜を前駆体として用いると、他の非真空法により作製した前駆体を用いる場合に比べて、硫化後の膜の変換効率が高いことを確認した。
本発明に係る方法により得られるＣＺＴＳＯ膜は、従来のＣＺＴＳ膜とは異なり、前駆体の膜中酸素を積極的に除去する必要がないことから、硫化方法・条件の制約を小さくする（すなわち、硫黄源、加熱方式、温度条件などの選択肢を広げる）ことができると言える。さらに、大気開放型ＣＶＤ法は、非真空のドライプロセスで、組成制御性が高く、工程数が少ないので、ＣＺＴＳＯ膜の大面積化・低コスト化が容易である。
【００５３】
（実施例３〜５）
［１．  試料の作製］
［１．１．  前駆体の作製］
大気開放型ＣＶＤ装置を用いて、複数の膜の積層体からなる前駆体を作製した。前駆体を構成する膜の内、Ｃｕ、Ｚｎ及びＳｎの一部を含む非結晶酸化物膜は、大気開放型ＣＶＤ装置を用いて、Ｃｕ源、Ｚｎ源及びＳｎ源を個別に気化させることにより作製した。その他の製造条件は、実施例１と同様とした。また、前駆体を構成する膜の内、硫化物膜は、スパッタ法により作製した。
前駆体の膜構成は、膜表面から順に、
（ａ）非結晶ＺｎＯ／非結晶ＣｕＯ／非結晶ＳｎＯ2（実施例３）、
（ｂ）非結晶(Ｚｎ、Ｃｕ)−Ｏ／非結晶ＳｎＯ2（実施例４）、又は、
（ｃ）非結晶(Ｚｎ、Ｃｕ)−Ｏ／ＳｎＳ（実施例５）
とした。
積層膜を構成する各膜の内、非結晶ＺｎＯ、非結晶ＣｕＯ、非結晶ＳｎＯ2、及び、ＳｎＳの膜厚は、それぞれ、３００ｎｍとし、非結晶(Ｚｎ、Ｃｕ)−Ｏの膜厚は、７００ｎｍとした。
［１．２．  前駆体の硫化］
実施例１と同一条件下で、前駆体の硫化を行った。
【００５４】
［２．  試験方法］
実施例１と同様にして、硫化後の膜のＸ線回折測定及び光学特性の評価を行った。また、実施例２と同様にして、太陽電池特性の評価を行った。
［３．  結果］
硫化後の試料は、いずれも、ＣＺＴＳのＸＲＤパターンを示した。また、硫化後の試料は、いずれも、１．５２〜１．５５ｅＶ程度の光学バンドギャップを有することを確認した。また、太陽電池特性を評価した結果、η＝１．７％（実施例５）を確認した。
以上より、大気開放型ＣＶＤ装置を用いて前駆体を作製する場合、複数の原料を同時に気化・析出させる方法を用いると、複数の原料を個別に気化・析出させる方法に比べて、硫化後の膜の変換効率が高くなることを確認した。
【００５５】
以上、本発明の実施の形態について詳細に説明したが、本発明は上記実施の形態に何ら限定されるものではなく、本発明の要旨を逸脱しない範囲で種々の改変が可能である。
【産業上の利用可能性】
【００５６】
本発明に係るカルコゲナイト系化合物半導体子及びその製造方法は、薄膜太陽電池、光導電セル、フォトダイオード、フォトトランジスタ、増感型太陽電池などの光吸収層及びその製造に用いることができる。
【図１】
0005278778.tif 000002
【図２】
0005278778.tif 000003
【図３】
0005278778.tif 000004
【図４】
0005278778.tif 000005
【図５】
0005278778.tif 000006
【図６】
0005278778.tif 000007
【図７】
0005278778.tif 000008